FR 2470442 A1 19810529 FR 8024583 A 19801119 l 2470442 REVETEMENT OPAQUE POUR LAMPES A INCANDESCENCE La présente invention concerne les lampes électriques à incandes- cence du genre comprenant une enveloppe de verre et un filament de tungstène. L'invention est relative au dépôt d'un revêtement opaque sur l'enveloppe de verre d'une telle lampe. Il est connu de déposer un revêtement opaque sur une partie de l'enveloppe des lampes pour interdire partiellement la transmission de la lumière. Ainsi, par exemple, dans le brevet américain 3 784 861 il est d6crit un revêtement opaque pour lampe de projecteur d'auto- mobile, le dit revêtement formant écran pour arrêter certains rayons lumineux émis par les filaments. Ce revêtement opaque qui est prévu pour être déposé sur des enveloppes en quartz est constitué par un mélange incluant du silicium, du kaolin et du silicate d'éthyle, ce dernier se transformant en bioxyde de silicium lors du chauffage du revêtement entre 250 et 50OOC. D'autres revêtements opaques connus incluent du plomb qui a l'inconvénient d'être toxique. La présente invention a pour objet un revêtement opaque pour lampes à incandescence dépourvu de plomb et qui peut être appliqué à la température ambiante. Selon l'invention, le matériau constituant le revêtement inclut comme matériau opacifiant du bioxyde de manganèse et comme liant à basse température du phosphate d'aluminium. Le revêtement est utili- sé sous forme d'une suspension liquide aqueuse contenant de l'argile de kaolin et de l'acide borique. La présente invention sera mieux comprise et d'autres buts, avan- tages et caractéristiques de celle-ci apparaîtront plus clairement à la lecture de la description qui suit d'un mode de réalisation préféré à laquelle une planche de dessin est annexée. La Figure unique représente une lampe à incandescence sur laquelle a été appliqué un revêtement opaque conforme à l'invention. En référence maintenant à cette figure, la lampe comporte une en- veloppe de verre 1 dans laquelle est disposé au moins un filament de tungstène 2. Un revêtement opaque 3 recouvre une partie de l'en- veloppe 1. ' Selon la présente invention, le revêtement 3 est constitué par un mélange de bioxyde de manganèse, de phosphate d'aluminium, d'argile de kaolin et d'acide borique. Il y est déposé par immersion de l'ex- trémité de l'enveloppe 1 dans une suspension aqueuse comprenant les quatre composants indiqués ci-dessus. Selon un exemple de réalisation, le mélange inclut en poids 31,5% de poudre de bioxyde de manganese (moins de 325 mesh), 9,5% d'argile de kaolin en poudre (moins de 325 mesh), 4,0% d'acide borique en poudre, 27,5% de phosphate d'aluminium dilué dans de l'acide phos- phorique (telle par exemple celle connue sous le nom "Aremco Cerama- Bind 542"), et 27,5% d'eauo Une faible quantité (0,05%) d'un agent mouillant (tel que celui connu sous le nom de "Pluronic 161") est adjointe au mélange de manière à humidifier la suspension dansela... quelle on plonge l'enveloppe de verre. La suspension est soumise à un broyage pendant 15 heures. Les composants ont les fonctions sui- vantes: le bioxyde de manganèse est un pigment noir qui peut etre mis en suspension dans un liquide par addition d'une quantité suf- fisante d'argile. L'acide borique fond à 2362C pour constituer un verre qui augmente les caractéristiques d'adhésion du revêtement opaque à la température de fonctionnement de la lampe. Le phosphate d'aluminium sert de liant qui permet de réaliser une matrice après séchage. Cette matrice assure la résistance aux basses températures 3 2410442 du revêtement opaque. Lors du fonctionnement de la lampe, et pendant toute la durée de vie de cette dernière, cette matrice ne se dégrade pas et adhère fermement au verre dur de l'enveloppe de la lampe. L'acide borique qui est ajouté en faible quantité augmente les qua- lités d'adhésion à haute température du revêtement. Ce dernier est suffisamment réfractaire et indépendant des phases de dilatation thermique pour résister à des températures voisines de 7002C. En outre, ce revêtement est suffisamment insensible à la diffusion d'alcali pour interdire toute interdiffusion et la formation de fen- dillements qui pourraient en résulter dans l'enveloppe de la lampe. Bien que le revêtement 3 sèche rapidement après avoir été appliqué sur l'enveloppe 1, ce séchage peut être accéléré à une température modérément élevée; et telle que par exemple 2 minutes à 502C. Bien que seul un mode de réalisation de l'invention ait été décrit, il est évident que toute modification apportée par l!Homme de l'Art dans le m me esprit, ne sortirait pas du cadre de la présente in- vention. 4 2470442 R E V E N D I C A T I 0 N S 1 - Revêtement opaque pour lampe à incandescence comportant une enveloppe de verre dans laquelle est disposé au moins un filament, caractérisé en ce qu'il est constitué par un mélange noirâtre in- cluant du bioxyde de manganèse et du phosphate d'aluminium. 2 - Rev8tement selon la revendication 1, caractérisé en ce que le dit mélange inclut en outre de l'argile de kaolin. 3 - Revêtement selon l'une quelconque des revendications 1 et 2, caractérisé en ce que le dit mélange inclut en outre de l'acide borique. 4 - Revêtement selon l'une quelconque des revendications 1 à 3, caractérisé en ce qu'il est appliqué par immersion de la partie de l'enveloppe à opacifier dans une suspension aqueuse contenant le dit mélange.